【手続補正書】
【提出日】平成22年9月3日(2010.9.3)
【手続補正１】
【補正対象書類名】特許請求の範囲
【補正対象項目名】全文
【補正方法】変更
【補正の内容】
【特許請求の範囲】
【請求項１】
多層の金属を基材とし、基材最外層の金属は磁性金属で構成され、当該磁性金属の表面に粗面化処理を施し、さらにその外面には耐熱性の樹脂被膜である断熱性被膜および保護被膜を有し、前記断熱性被膜には熱伝導率が低くなる充填材を添加し、且つ、前記断熱性被膜の膜厚は、鍋の上部になるに従い膜厚を増したことを特徴とする電磁誘導加熱用の鍋。
【請求項２】
保護被膜である耐熱性の樹脂被膜は１層、または、２層以上の多層構造を有し、１層の場合は当該層に、２層以上の場合は少なくとも最外層に炭化物粒子、セラミックス粒子、ガラス粒子、ダイヤモンド粒子を添加した請求項１に記載の電磁誘導加熱用の鍋。
【請求項３】
磁性金属の表面の粗面化処理により表面積を拡大するとともに、表面部の透磁率と電気抵抗を高めた請求項１または２に記載の電磁誘導加熱用の鍋。
【請求項４】
請求項１〜３のいずれか１項に記載の電磁誘導加熱用の鍋を着脱自在に収納した電磁誘導加熱式の炊飯器。
【手続補正２】
【補正対象書類名】明細書
【補正対象項目名】全文
【補正方法】変更
【補正の内容】
【発明の詳細な説明】
【発明の名称】電磁誘導加熱用の鍋と電磁誘導加熱式の炊飯器
【技術分野】
【０００１】
本発明は、電磁誘導加熱用の鍋とそれを備えた電磁誘導加熱式の炊飯器に関するものである。
【背景技術】
【０００２】
従来、広く世間一般に市販されているこの種の鍋は、アルミニウム、ステンレス、チタン、鉄、あるいはこれらを組み合わせた複合材を基材として製造されている。
【０００３】
特に、電磁誘導加熱式の炊飯器に用いられる鍋においては、フェライト系ステンレスなどの磁性金属を鍋基材の外層に配し、その内側にアルミニウムを積層する、あるいは、場合によってさらにその内面にステンレスを積層しているものなどがある。
【０００４】
電磁誘導加熱の特性として磁性の高い材料の方が電磁誘導による発熱性に有利であることから鍋の外層にはフェライト系ステンレスなどの磁性金属がよく用いられており、また、鍋の内層には熱拡散を素早く行い調理物に均一に熱を加える目的により熱伝導率の高いアルミニウムなどがよく用いられる。
【０００５】
さらに、これら金属製の炊飯器用鍋は、通常は調理物であるご飯が強く付着することを防止するために、その内面にフッ素樹脂コートが処理されており、ご飯に対する非粘着性を向上させている。
【０００６】
鍋の内面に処理されるフッ素樹脂コートは、１層構造をとるものから２層、あるいは、３層となっているのが通常であるが、良好な非粘着性、高い耐久性および良好な外観を得る観点から２層以上のフッ素樹脂コートとすることが好ましい。
【０００７】
電磁誘導加熱式の炊飯器においては、鍋の発熱性をさらに向上することが課題として挙げられ、鍋の材料面から発熱性を向上させる手段としては、透磁率の高い材料を用いるか、固有抵抗値の高い材料を用いることが有効な手段である。
【０００８】
これらの観点より、電磁誘導加熱用の鍋の発熱層には磁性金属としてＳＵＳ４３０を代表とするフェライト系ステンレスなどが多く用いられてきた。その他、パーマロイなどの鉄系合金を使用した事例や磁性金属層の外面に銅メッキを処理した事例などもあった。
【０００９】
しかしながら、これらの材料においては、電磁誘導加熱特性を決定する因子である固有抵抗値や比透磁率は成型加工時の変動因子ではあるものの、鍋への成型加工後は材料固有の因子として安定したものであり、材料面から発熱性を向上するには限界があった。
【００１０】
また、炊飯器においてはご飯の食味を改善することが大きな課題であり、炊飯器の鍋においては、熱を均一に分布させるために基材の厚肉化を図ったり、基材を多層に積層させたりする事例があった。
【００１１】
しかしながら、炊飯したご飯の食味向上の面から論ずると、鍋を厚肉化したり、多層化したりして熱回りを均一にすることも重要な条件の一つではあるが、それとは別に、鍋の磁性金属層で発生し鍋内に伝わった熱を逃さずに鍋内に封じ込める構成をとることも食味向上面では重要な条件となる。
【００１２】
このため、鍋外面に断熱層を設けたものが知られている（例えば、特許文献１および２参照）。
【特許文献１】特開平１０−２１１０９１号公報
【特許文献２】特開平１１−５６５９９号公報
【発明の開示】
【発明が解決しようとする課題】
【００１３】
しかしながら、前記従来の構成では、鍋外面にただ単に断熱層を設けただけでは食味の向上は難しいほか、断熱層の形態では断熱層に中空の部材を含有するために樹脂同士の密着が低いので、断熱層は脆く、耐摩耗性などの耐久性が低いものであった。
【００１４】
本発明は、前記従来の課題を解決するものであり、鍋の発熱性向上と、熱を逃しにくく
、しかも耐久性を高めた電磁誘導加熱用の鍋と電磁誘導加熱式の炊飯器を提供することを目的とする。
【課題を解決するための手段】
【００１５】
前記従来の課題を解決するために、本発明の電磁誘導加熱用の鍋は、多層の金属を基材とし、基材最外層の金属は磁性金属で構成され、当該磁性金属の表面に粗面化処理を施し、さらにその外面には耐熱性の樹脂被膜である断熱性被膜および保護被膜を有し、断熱性被膜には熱伝導率が低くなる充填材を添加し、且つ、断熱性被膜の膜厚は、鍋の上部になるに従い膜厚を増したものである。
【００１６】
これによって、磁性金属層での発熱性を向上することができるとともに、断熱性被膜および保護被膜により、熱を逃しにくく、しかも耐久性を高めることができる。
【００１７】
また、本発明の電磁誘導加熱式の炊飯器は、この電磁誘導加熱用の鍋を着脱自在に収納したものである。
【００１８】
これによって、鍋の発熱性向上がはかれ、熱を逃しにくく、しかも耐久性が高まるため、ご飯の食味と取り扱い性が向上するものである。
【発明の効果】
【００１９】
本発明の電磁誘導加熱用の鍋と電磁誘導加熱式の炊飯器は、鍋の発熱性向上と、熱を逃しにくく、しかも耐久性を高めることができ、炊飯器としてはご飯の食味と取り扱い性が向上するものである。
【発明を実施するための最良の形態】
【００２０】
第１の発明は、多層の金属を基材とし、基材最外層の金属は磁性金属で構成され、当該磁性金属の表面に粗面化処理を施し、さらにその外面には断熱性被膜および保護被膜を有する電磁誘導加熱用の鍋とするものである。これによって、磁性金属層での発熱性を向上することができるとともに、断熱性被膜および保護被膜により、熱を逃しにくく、しかも耐久性を高めることができる。
【００２１】
また、断熱性被膜および保護被膜が耐熱性の樹脂被膜であることにより、塗装によりフッ素系樹脂、シリコーン系樹脂、エポキシ系樹脂、ポリエーテルサルホン系樹脂など、耐熱性の保護被膜を鍋外面に処理することができるものである。
【００２２】
また、断熱性被膜および保護被膜である耐熱性の樹脂被膜には熱伝導率が低くなる充填材を添加した断熱性被膜を設けたことにより、鍋からの熱を逃しにくくすることができる。
【００２３】
また、断熱性被膜および保護被膜の内、熱伝導率が低くなる充填材を添加した断熱性被膜の膜厚は、鍋の上部になるに従い膜厚を増したことにより、特に、鍋側面ではこの構成により熱伝導率が低く抑えられ、調理中に鍋内上部に貯められた熱が封じ込められることにより、調理物に均一に熱が伝わる。
【００２４】
第２の発明は、特に、第１の発明において、保護被膜である耐熱性の樹脂被膜は１層、または、２層以上の多層構造を有し、１層の場合は当該層に、２層以上の場合は少なくとも最外層に炭化物粒子、セラミックス粒子、ガラス粒子、ダイヤモンド粒子を添加したことにより、保護被膜の耐摩耗性を向上させ、押し込みキズなどにも強く、耐久性が高いものとなる。
【００２５】
第３の発明は、特に、第１〜第２のいずれか１つの発明において、磁性金属の表面の粗面化処理により表面積を拡大するとともに、表面部の透磁率と電気抵抗を高めたことにより、結果として磁性金属層の発熱性を向上することができる。
【００２６】
第４の発明は、特に、第１〜第３のいずれか１つの発明における電磁誘導加熱用の鍋を着脱自在に収納した電磁誘導加熱式の炊飯器とすることにより、鍋の発熱性向上がはかれ、熱を逃しにくく、しかも耐久性が高まるため、ご飯の食味が向上するものである。
【００２７】
以下、本発明の実施の形態について、図面を参照しながら説明する。なお、この実施の形態によって本発明が限定されるものではない。
【００２８】
（実施の形態）
図は、本発明の実施の形態における電磁誘導加熱用の鍋と電磁誘導加熱式の炊飯器を示している。
【００２９】
図１、図２は、電磁誘導加熱式の炊飯器を示しており、炊飯器本体１は、鍋９を着脱自在に収納し、鍋９の底部１５および側面下部１３に対向して電磁誘導加熱コイル３を設け、鍋９を電磁誘導加熱により加熱するように構成している。この電磁誘導加熱コイル３の外方に防磁用のフェライト４を設けている。なお、側面下部１３は鍋下端から全高の１／３程度までの高さの部位を示し、それより上部は側面部１４となっている。
【００３０】
蓋２は、鍋９の上方開口部を開閉自在に覆い、この蓋２の内面に内蓋７を着脱自在に設置している。
【００３１】
鍋底温度検知センサー８は、鍋９の底中心部１６に対向して設け、鍋９の温度を検知するもので、その出力を加熱制御基板５に入力している。加熱制御基板５は、マイクロコンピュータや、電磁誘導加熱コイル３に高周波電流を供給するインバータ回路などを有し、基板冷却ファン１０により冷却されながら動作して、操作部６からの入力に基づいて、マイクロコンピュータによるプログラム制御により炊飯および保温工程を実行するよう構成している。なお、炊飯器本体１は、蒸気キャップ１１、および内蓋７を加熱する電磁誘導加熱コイル１２をも備えている。
【００３２】
ここで、鍋９は、図３に示すように、厚さ０．５ｍｍのフェライト系ステンレスを磁性金属層１７として、これに厚さ１．０ｍｍのアルミニウム１８を接合したクラッド材を基材としたものであり、磁性金属層１７側を外面にしてプレス加工して鍋形状にしたものである。
【００３３】
鍋９の内面のアルミニウム１８表面には２層構成のフッ素樹脂コート１９を処理している。フッ素樹脂コート１９の処理は次のとおりである。
【００３４】
基材を鍋形状にプレス成形し洗浄した後、鍋内面のアルミニウム１８の表面にサンドブラストをかけ、表面粗さＲａが３〜５μｍとなるように調整し、その後、フッ素樹脂と接着成分、顔料、光輝材を塗膜構成成分とした液状のプライマ塗料を成膜後膜厚が約１０μｍとなるよう塗装し、１００℃で２０分間乾燥した。
【００３５】
そして、プライマの乾燥が終了し、十分に基材温度が下がったところで鍋側面部のプライマ上にプライマの色とは異なる色のインクを用いて水位線表示部をパッド印刷により印刷し、その後、下部トップコート処理として顔料や光輝材などの添加物を含有しないフッ素樹脂の粉体塗料をプライマおよび水位線表示部の上に成膜後膜厚３５μｍとなるように塗装した。このとき、使用したフッ素樹脂はＰＴＦＥ：ＰＦＡ＝２：８の混合粉体であり
、この粉体塗料を塗装した後に３８０℃で２０分間焼成処理してフッ素樹脂コート１９に成膜した。
【００３６】
一方、鍋基材の外層を構成する磁性金属層１７の外表面にはショットブラストにより表面粗さＲａが０．５〜５μｍとなるように調整して粗面化処理面２０を形成し、その後、図４に示すように、熱伝導率が低くなる充填材として平均粒径３０μｍの中空ガラスビーズからなる充填材２１を含有するエポキシ／シリコーン樹脂塗料を、磁性金属層１７の表面に第１層２２として塗装し、熱伝導率が磁性金属層１７の１００分の１以下である断熱性被膜２７（図３）とした。また、その上層には耐熱性の樹脂被膜である保護被膜２８（同じく図３）を有する。なお、熱伝導率を低下させる充填材２１を含有するエポキシ／シリコーン樹脂塗料と磁性金属層１７の密着性を向上する目的において、磁性金属層１７の粗面化処理面２０との間に薄膜のプライマ層を設けてもよい。なお、断熱性被膜２７および保護被膜２８が耐熱性の樹脂被膜であることにより、塗装によりフッ素系樹脂、シリコーン系樹脂、エポキシ系樹脂、ポリエーテルサルホン系樹脂など、耐熱性の保護被膜を鍋外面に処理することができるものである。
【００３７】
また、基材の粗面化処理面２０は、未処理時よりも表面積を１．０５〜２．０倍に拡大し、表面部の電気抵抗と透磁率を高めるものである。すなわち、ブラスト処理によって粗面化処理を施すことにより磁性金属表面の面積を増大させるものであるが、これにより磁性金属表層の電気抵抗値が上昇し、また、同時にブラスト材が磁性金属層表層に叩きつけられる衝撃により磁性金属の透磁率を変化させるので、結果として磁性金属層の発熱性を向上させている。
【００３８】
粗面化処理面２０は、表面積の増大が１．０５倍未満では発熱性に特段の効果は見られず、２．０倍より大きくした場合は磁性金属表面の粗さが大きくなり過ぎ、表面に設けられる断熱性被膜２７および保護被膜２８の表面が粗雑になるので、１．０５〜２．０倍の範囲とすることが望ましい。
【００３９】
具体的には、アルミニウムのような熱良導性の金属と電磁誘導加熱特性に優れた磁性金属であるフェライト系ステンレスを接合して得られたクラッド材のような多層金属を鍋９の基材とし、これを成形加工して得られた鍋９の外面、すなわち、磁性金属層１７の表面にアルミナ粒子などによるショットブラストにより表面粗度Ｒａが０．５〜５μｍとなるように粗面化処理を実施する。
【００４０】
次いで、その粗面化した磁性金属層１７の表面には断熱性被膜２７および保護被膜２８を形成するものであるが、好ましくは、熱伝導率が磁性金属層の１００分の１以下である断熱性被膜２７を設けるものである。なお、この断熱性被膜２７は、本実施の形態では、鍋９のフランジ部２６にまで設けている。
【００４１】
また、基材がアルミニウムとフェライト系ステンレスである場合、フェライト系ステンレスの熱伝導率は約２６Ｗ／ｍ・ｋであるため、０．２６Ｗ／ｍ・ｋ以下の断熱性被膜２７を設けるものであるが、その厚さに関しては、鍋底温度検知センサー８が当接する部位以外は概ね１００μｍ以上とすることが良く、好ましくは、鍋上部になるにつれて厚膜化をはかることが望ましい。
【００４２】
すなわち、エポキシ／シリコーン樹脂塗料は、焼成成膜後に、底部１５で１００〜２００μｍ、側面部１４で４００〜５５０μｍ、側面下部１３で２００〜３００μｍの平均膜厚となるように塗装し、側面部１４においては、底部１５の膜厚に比べて１．８〜５．５倍としている。また、塗膜中に含有される中空ガラスビーズ量は５０重量％であり、この塗膜の熱伝導率は０．０５Ｗ／ｍ・ｋである。
【００４３】
この構成によれば、鍋９の底部１５から側面になるにしたがい、熱伝導率を減じる充填材を含有する断熱被膜層２７の膜厚が順次厚くなり、特に側面部１４では熱伝導率が低く抑えられ、炊飯中に鍋内上部に貯められた熱が封じ込められることにより、米に均一に熱が伝わり食味の向上が可能となる。逆に、側面下部１３や底部１５になるほど熱伝導率を減じる充填材を含有する断熱被膜層２７の膜厚は薄くなるが、これらの部位は炊飯器本体１内部に配置される電磁誘導加熱コイル３に対向して鍋９の磁性金属層が発熱する部位とその周辺部であり、この部位の表面にあまりに厚い断熱性被膜２７が積層されることによって返って断熱被膜層２７に熱が取られ、均一な加熱が阻害されるので、結果として食味に悪影響を及ぼす可能性が強いため、比較的薄膜にするものである。
【００４４】
しかしながら、鍋底付近、特に、電磁誘導加熱コイル３に対抗する部位においては前述の膜厚よりもさらに薄膜とした場合においては、磁性金属層１７で発生した熱が鍋外面の空気によって冷やされて熱のロスを発生するためこれ以上の薄膜とすることは望ましくない。
【００４５】
中空ガラスビーズ量は塗膜中に３０〜６０重量％であることが重要であるが、この濃度になると相対的に塗膜中の樹脂量が少なくなり、塗膜としてまとまりがなく脆くなることがあるので、塗料中にチタン酸カリウム繊維やタルクなどを数重量％程度添加し、樹脂のまとまりを向上することも可能である。
【００４６】
中空ガラスビーズを充填材２１として含有するエポキシ／シリコーン樹脂層は熱伝導率が低いので、炊飯器本体１に備えられる鍋底温度検知センサー８が当接する底中心部１６においては、この樹脂層を塗装した場合に十分温度検知できなくなるので塗装しないようにした。
【００４７】
次いで、第２層２３として、第１層２２の上層にエポキシ／シリコーン樹脂塗料を塗装するが、この塗料は樹脂成分と顔料を主成分とするほか、平均粒径５０μｍのフェノール炭化物粒子２４を添加粒子として含有するものである。
【００４８】
第２層２３は、鍋外面の略全体に成膜後４０〜１２０μｍ程度の厚さとなるよう塗装したが、添加したフェノール炭化物粒子２４は平均粒径５０μｍであるため、鍋底温度検知センサー８が当接する底中心部１６に塗装した場合に鍋底温度検知センサー８と鍋９の良好な接触性が阻害され、温度検知に障害が出る可能性があるので、鍋底温度検知センサー８が当接する底中心部１６には塗装しないこととした。
【００４９】
フェノール炭化物粒子２４は、硬度が高く、これが塗膜に添加されることにより、塗膜の耐摩耗性が大幅に向上できるほか、塗膜の見かけ上の硬度を向上できるので、この粒子が添加された第２層２３は第１層２２の保護被膜２８として作用し、実使用における洗浄時の摩耗や鍋９を他のものにぶつけたときなどに生じる傷つきを抑制できる。
【００５０】
フェノール炭化物粒子２４の塗膜中での濃度は、１０〜４０重量％であることが望ましいが、これは、１０重量％未満では耐摩耗性向上などの効果が得にくく、４０重量％以上では塗膜の表面が過剰に粗くなるからである。
【００５１】
また、本実施の形態においては、添加材としてフェノール炭化物粒子２４を用いたが、その他にはガラス粒子、炭化珪素、アルミナなどのセラミックス粒子、ダイヤモンド粒子なども添加材とすることが可能である。
【００５２】
これらの素材もモース硬度が高い物質であるとともに、高温に耐え、各種薬品に対して
も安定性が高いので、炊飯時の高温や各種調味料に曝される鍋９の保護被膜２８に添加して耐摩耗性を向上するには好適な材料である。なお、保護被膜２８である耐熱性の樹脂被膜は、２層以上の多層構造であってもよい。１層の場合は当該層に、２層以上の場合は最外層と最外層の少なくとも一方に前記添加材を添加するものである。
【００５３】
次いで、鍋底温度検知センサー８が当接する底中心部１６とその周囲には黒顔料を含有するエポキシ／シリコーン樹脂塗料を成膜後約２０μｍ厚となるように塗装するが、これは第２層２３の色調と同様なものとすれば鍋外面全体の色調の統一感が保てる。
【００５４】
その後、さらに、第３層２５として、鍋外面全体にシリコーン系透明塗装を成膜後約２０μｍとなるように塗装したが、この塗膜には光輝材としてマイカやアルミフレークを添加して意匠性を向上することができるほか、シリコーン系塗料なので非粘着性にも優れるため、実使用においては汚れが付着しにくいといった利点がある。
【００５５】
本実施の形態においては、第１層２２、第２層２３、鍋底温度検知センサー８が当接する底中心部１６の塗装、および第３層２５の順で鍋外面に塗装処理したが、第１層２２は断熱性被膜２７、第２層２３と第３層２５は断熱性被膜２７の保護被膜２８である。
【００５６】
これらの塗装は、適当な間隔をあけての連続塗装でもよいし、それぞれの塗装後に１００℃１０分程度の乾燥時間を設けてもよいが、最終的には２００〜２５０℃で１５〜３０分間焼成して外面塗装を成膜した。言うまでもなく、これら塗装条件はどのような樹脂を用いるかによって変更が可能である。
【００５７】
ここで、本実施の形態の鍋９と、同一厚さのアルミニウムとフェライト系ステンレスの合わせ材を基材とし、その外面には何らの処理も施されていない同形状の比較例の鍋との比較実験を実施した。
【００５８】
本実施の形態の鍋と、比較例の鍋にそれぞれ水１Ｌを入れて電磁誘導加熱調理器上に載せ１００Ｖで作動させたところ、（表１）に示すように、発生電力が約５％向上したが、これは本実施の形態の鍋外面に処理されている粗面化処理により、磁力を受ける面積が増加し、磁性金属層の表面の電気抵抗と透磁率が変化した結果得られた効果である。
【００５９】
電磁誘導加熱の特性として磁性金属の表層部ほど発熱量が大きいため、特に、表層を粗面化処理し、電流の流れる面積を増大化させることにより効率的な発熱を実現できるものであって、結果としてより早く水を沸かすことができた。
【００６０】
【表１】
2009072253.tif 000001
【００６１】
次いで、（表２）に、本実施の形態における鍋と、第１層２２の膜厚構成を変化させた鍋（比較例２〜７）との炊飯を実施したときの食味結果を示す。
【００６２】
【表２】
2009072253.tif 000002
【００６３】
（表２）においては、５．５合炊飯用の鍋を炊飯器本体１に入れ、３合の米を通常に炊飯したときのご飯の出来を示したものであり、比較例１を基準として、食味判定の◎は基準よりも大幅に食味が向上したことを、○は基準よりも食味が向上したことを、△は基準と同一レベルの食味、×は基準を下回ったことを意味する。
【００６４】
なお、食味は炊き上がったご飯の味、香り、粘り、硬さ、ふくらみ度合いなどを総合的に判断して決定したものである。
【００６５】
比較例２〜８においては、第１層２２の充填材２１である中空ガラスビーズの添加量や粒径は全て本実施の形態と同一である。
【００６６】
（表２）に示す通り、本実施の形態と比べ、膜厚や膜厚のバランスを変更したものにおいてはいずれにおいても基準よりも良好な食味が得られていない。
【００６７】
以上の結果より、良好な食味を得るためには熱伝導率の低い断熱性被膜２７を鍋の部位によって適度な厚さにしなければならないことがわかり、その厚さは概ね本実施の形態における膜厚であるが、この厚さは検証の結果、（表３）に示す通り、第１層２２の熱伝導率によって多少の変化が生じる。
【００６８】
【表３】
2009072253.tif 000003
【００６９】
いずれにせよ、良好な食味を得るためには、熱伝導率を低下させる充填材２１を含有する断熱性被膜２７の膜厚は、底部１５については比較的薄膜とし、鍋の上部になるに従い膜厚を増し、側面部１４においては、底部１５の膜厚に比べて１．８倍以上厚膜であることが重要であるが、最大でも５．５倍を超えてはならない。
【００７０】
このように、本実施の形態における電磁誘導加熱用の鍋は、磁性金属の表面に粗面化処理を施し、発生する磁力を受ける表面積を広げた結果、磁性金属層の発熱性が向上し、磁性金属層の外面に断熱性被膜２７と保護被膜２８を設けたことで、熱を逃しにくく、しかも耐久性を高めることができる。
【００７１】
また、本実施の形態における電磁誘導加熱式の炊飯器は、この電磁誘導加熱用の鍋を着脱自在に収納したことにより、鍋の発熱性向上がはかれ、熱を逃しにくく、しかも耐久性が高まるため、ご飯の食味と取り扱い性が向上するものである。
【００７２】
なお、断熱性被膜２７および保護被膜２８である耐熱性の樹脂被膜は多層構造を有し、最外層以外の下層の内、少なくとも一つの層には熱伝導率を低下させる充填材を添加して断熱性被膜２７とし、なおかつ、この充填材を添加した断熱性被膜２７を通常塗装よりも厚膜とすることもできる。
【００７３】
より具体的には、熱伝導率を低下させる充填材を添加する断熱性被膜２７は磁性金属層の粗面化表面直上に設けられる第一層目であることがよく、第一層には中空ガラスビーズ、あるいは多孔質のカーボン粒子など、熱伝導率を減じさせる充填材を第２層以上の上層よりも多く含有し、なおかつ、厚膜化するものである。
【００７４】
中空ガラスビーズの場合、平均粒径が１０〜８０μｍ、カサ比重が０．０５〜０．５ｇ／ｍｌのものを塗膜中に３０〜６０重量％含有する層を磁性金属表面の第１層目に１００μｍ以上設けることが望ましく、好ましくは、鍋上部になるにつれて厚膜化をはかることが望ましい。
【００７５】
中空ガラスビーズが３０重量％未満では、鍋内に十分に熱を封じ込む性能が発揮されないし、６０重量％を超えると塗膜が脆く被膜としての機能を有しないので、３０重量％〜６０重量％が望ましい。
【００７６】
特に、第１層目に中空の充填材を多量に含有する場合は第２層目以上で第１層目を保護する保護被膜２８とする必要があるが、そのため、第２層目以上では順次熱伝導率を減じさせる充填材の割合を減じる、あるいは添加しないことが望ましい。これは、第２層目よりも上層部では熱伝導率を下げる目的よりも、強度を向上して第１層目を摩耗や衝撃から保護する目的を有するからである。
【産業上の利用可能性】
【００７７】
以上のように、本発明にかかる電磁誘導加熱用の鍋は、鍋の発熱性向上と、熱を逃しにくく、しかも耐久性を高めることができるので、各種電磁誘導加熱式調理器の鍋として適用することができる。また、電磁誘導加熱式の炊飯器としてはご飯の食味と取り扱い性が向上するものであるので、電磁誘導加熱式の炊飯器全般に適用できる。
【図面の簡単な説明】
【００７８】
【図１】本発明の実施の形態における炊飯器の断面図
【図２】同炊飯器の鍋の切り欠き断面図
【図３】図２のＡ部の拡大断面図
【図４】同炊飯器の鍋の基材部の拡大断面図
【符号の説明】
【００７９】
１  炊飯器本体
３  電磁誘導加熱コイル
８  鍋底温度検知センサー
１３  側面下部
１４  側面部
１５  底部
１６  底中心部
１７  磁性金属層
１８  アルミニウム
１９  フッ素樹脂コート
２０  粗面化処理面
２１  充填材
２２  第１層
２３  第２層
２５  第３層
２７  断熱性被膜
２８  保護被膜